(57)【要約】  ある態様では、本発明は、熱可塑性ポリマーを約１０質量％〜約４０質量％含む紙層と、その紙層に積層されたｅＰＴＦＥ膜とから本質的になる物品を提供する。好ましくは、紙層は熱可塑性ポリマーを約１０質量％〜約３０質量％含む。より好ましくは、紙層は熱可塑性ポリマーを約１８質量％〜約２５質量％含む。熱可塑性ポリマーを約２０質量％含む紙層が最も好ましい。他の態様では、熱可塑性ポリマーにポリ酢酸ビニルが含まれてもよい。さらに別の態様では、本発明は、ポリ酢酸ビニルバインダーを約２０質量％含むセルロース紙層と、そのセルロース紙層に積層されたｅＰＴＦＥ膜とから本質的になる、フィルター媒体を提供する。さらに別の態様では、本発明は紙がセルロース紙である紙層を提供する。さらに別の態様では、本発明は、ポリ酢酸ビニルを約２０質量％含むセルロース紙層を用意し、そのセルロース紙層の少なくとも１つの表面にｅＰＴＦＥ膜を付与し、及びそのｅＰＴＦＥ膜をそのセルロース紙層に積層することから本質的になる、フィルター媒体の製造方法を提供する。
2008507434.tif 000002
【特許請求の範囲】
【請求項１】
ａ）熱可塑性ポリマーを約１０質量％〜約４０質量％含む紙層と、
ｂ）該紙層に積層されたｅＰＴＦＥ膜と
から本質的になる、物品。
【請求項２】
前記熱可塑性ポリマーがポリ酢酸ビニルである、請求項１に記載の物品。
【請求項３】
前記紙層が熱可塑性ポリマーを約１０質量％〜約３０質量％含む、請求項２に記載の物品。
【請求項４】
前記紙層が熱可塑性ポリマーを約１８質量％〜約２５質量％含む、請求項２に記載の物品。
【請求項５】
前記紙層が熱可塑性ポリマーを約２０質量％含む、請求項２に記載の物品。
【請求項６】
前記紙層にセルロース紙が含まれる、請求項２に記載の物品。
【請求項７】
ａ）ポリ酢酸ビニルバインダーを約２０質量％含むセルロース紙層と、
ｂ）該セルロース紙層に積層されたｅＰＴＦＥ膜と
から本質的になる、フィルター媒体。
【請求項８】
ａ）ポリ酢酸ビニルを約２０質量％含むセルロース紙層を用意し、
ｂ）該セルロース紙層の少なくとも１つの表面にｅＰＴＦＥ膜を付与し、及び
ｃ）該ｅＰＴＦＥ膜を該セルロース紙層に積層する
ことから本質的になる、フィルター媒体の製造方法。
【発明の詳細な説明】
【背景技術】
【０００１】
粒子状物質をガス流から除去することは、様々な産業分野で長きにわたり実施されている。ガス流から粒子状物質などを濾過する従来手段には、フィルターバッグ、フィルターチューブ及びフィルターカートリッジが含まれるが、これらに限定されない。ここでは便宜上、「フィルターエレメント」をこれらの種類の濾過手段を総称するために使用する。
【０００２】
フィルターエレメントは、ポリエステル、ポリプロピレン、アラミド、ガラス、セルロース及びフルオロポリマーを含む、様々な材料から作られたフェルト及び／又は布帛から通常構成される。使用する材料の種類は、通常はフィルターエレメントが接触することになるガス流、システムの操業条件、濾過する粒子状物質の種類及びコストに基づいて選択される。
【０００３】
深層濾過技術は、エレメントの深さによって粒子を止めるためにフィルターエレメントを利用する。粒子がエレメントに積み上がるにつれて、エレメントの濾過効率が増大する。ある量のダストがフィルターエレメント上でケーキとなった後、フィルターを交換しなければならない、あるいはダストケーキの塊をエレメント表面から除去しなければならない程度に、エレメントを通るガス流量が低下する。通常ダストケーキは、圧縮空気の脈動、振動、振とうなどのような、何らかの形の揺動により除去される。
【０００４】
セルロース不織紙フィルターは、接着バインダーを用いて結合した、緩く集成した繊維のウェブ又は塊を含む。適切に接着したセルロース紙フィルターは、多くの種類の用途において、他の不織媒体及び織布に対して有利である。セルロース不織紙媒体の顕著な利点はより低いコストである。この実効的なコストのために、セルロース紙フィルター媒体は、家庭用掃除機のフィルターのような消費者製品において特に魅力的である。多くのそのような掃除機は、セルロース紙を含む低コストフィルター媒体を使用する。セルロース不織紙フィルターは、襞状カートリッジ又はバッグの形状であってよい。
【０００５】
セルロース繊維の基本ウェブに接着剤組成物を含浸、印刷あるいは堆積することによって、セルロース紙フィルターを形成することは既知である。バインダーが適用されるセルロース繊維の基本ウェブは、カーディング、ガーネット処理、空気集積、湿式集積、又は他の既知の操作によって製造できる。
【０００６】
セルロース紙は従来から単層で使用され、その状態でセルロース紙は、ダストの濾過及び閉じ込めに加えて、掃除機のバッグ又はフィルターカートリッジに必要な強度及び耐摩耗性を提供する。この材料には、標準的なバッグの製造装置又は襞付け装置で容易に作製可能とする十分な剛性がある。この紙は主に木材パルプから構成されるが、何らかの合成繊維強化材を含んでもよい。
【０００７】
セルロース紙フィルター製品用に一般的な接着バインダー組成物の１つは、ポリ酢酸ビニルである。しかしながら、他の熱可塑性ポリマーもまた、セルロース紙フィルターの製造におけるバインダーとして普通に使用されている。
【０００８】
標準的なセルロース紙フィルター媒体の典型的な坪量は、約３０〜２００ｇ／ｍ2であり、一般的には約１００ｇ／ｍ2である。この媒体の空気透過率は約２０〜２００フレジール（Frazier）の範囲であってよい。これらのフィルターには、膜媒体のような高性能媒体の濾過効率は備わっていない。セルロース媒体が開放構造であるため、ダストの急速な詰まりが生じる。その上、ダスト保持容量は媒体厚に制限される。ある用途では、薄いフィルター媒体のみが使用できる。
【０００９】
粒子濾過の分野における顕著な発展が、延伸ＰＴＦＥ膜を合成深層フィルターエレメント上の表面積層体として組み合わせることによって達成された。一例が米国特許第５２０７８１２号に教示されており、それは移動する気体流又は空気流からダスト粒子を除去するためのフィルターカートリッジを対象としている。カートリッジに好ましいフィルター媒体は、多孔質延伸ポリテトラフルオロエチレン膜の層を含む、スパンボンド又は不織物の複合体である。家庭用掃除機については、ポリエステル支持体に加熱・加圧下で積層したｅＰＴＦＥ膜から構成されたフィルターエレメントが市販されている。
【００１０】
延伸ＰＴＦＥ層のない場合に生じているようなエレメントの深さにおける収集よりも、延伸ＰＴＦＥの表面で粒子が収集されるために、延伸ＰＴＦＥ膜を使用するとそのようなフィルターエレメントの性能が非常に向上する。これらのフィルターエレメントにはいくつかの顕著な利点が観察された。第１に、エレメントの濾過効率は濾過処理の開始直後から高く、高効率を得るために粒子のケーキを「積み上げる」必要がない。第２に、粒子がエレメントの裏地の中に入り込まず、エレメントを詰まらせないために、エレメントがより長持ちする。そして第３に、膜表面へのダストケーキの付着力が低いため、ダストケーキをエレメントから洗浄するのに必要な洗浄エネルギーがより低い。
【００１１】
膜は通常、加熱・加圧下で熱可塑性ポリマーの不織裏地材に直接積層される。他の支持構造体に膜フィルター媒体を接着する既知の手段には、別途接着剤を使用して接着することが含まれる。適当な接着剤には、ホットメルトポリイミド、ポリアミド、シリコーン、ポリエステル、エポキシ、ポリウレタンなどが含まれてもよい。
【００１２】
上述の手順に従って製造されたフィルター媒体は効率的であるが、比較的高価である。メルトブローン又はスパンボンドのポリエステルのような材料は、ｅＰＴＦＥ膜に溶接又は融合するのに適していることが知られているが、これらは高価である。このような材料の金額は、完成したフィルター媒体のコストの２５％を超える。また別途接着剤を使用すると工程の複雑さ及びコストが増す。
【発明の開示】
【発明が解決しようとする課題】
【００１３】
別途接着剤を使用せずに、膜フィルター媒体の性能と低コストのセルロース紙媒体とが組み合わされている、フィルター媒体が必要とされている。
【課題を解決するための手段】
【００１４】
ある態様では、本発明は、熱可塑性ポリマーを約１０質量％〜約４０質量％含む紙層と、該紙層に積層されたｅＰＴＦＥ膜とから本質的になる物品を提供する。好ましくは、紙層は熱可塑性ポリマーを約１０質量％〜約３０質量％含む。より好ましくは、紙層は熱可塑性ポリマーを約１８質量％〜約２５質量％含む。熱可塑性ポリマーを約２０質量％含む紙層が最も好ましい。
【００１５】
他の態様では、熱可塑性ポリマーにポリ酢酸ビニルが含まれてもよい。
【００１６】
さらに別の態様では、本発明は、ポリ酢酸ビニルバインダーを約２０質量％含むセルロース紙層と、該セルロース紙層に積層されたｅＰＴＦＥ膜とから本質的になる、フィルター媒体を提供する。
【００１７】
さらに別の態様では、本発明は紙がセルロース紙である紙層を提供する。
【００１８】
さらに別の態様では、本発明は、ポリ酢酸ビニルを約２０質量％含むセルロース紙層を用意し、該セルロース紙層の少なくとも１つの表面にｅＰＴＦＥ膜を付与し、及び該ｅＰＴＦＥ膜を該セルロース紙層に積層することから本質的になる、フィルター媒体の製造方法を提供する。
【発明を実施するための最良の形態】
【００１９】
本発明は改良されたフィルター媒体に関する。本発明は、接着層を使用せずにセルロース紙支持体に積層された膜フィルター媒体を備えた、耐久性で再生可能なフィルターエレメントを提供する。好ましい膜フィルター媒体は、液体の浸透に対するバリアを提供する疎水性材料である。特に好ましい膜フィルター媒体はｅＰＴＦＥである。
【００２０】
膜材料：本発明では膜フィルター媒体として延伸ＰＴＦＥフィルターを使用するのが好ましい。米国特許第３９５３５６６号、第３９６２１５３号、第４０９６２２７号及び第４１８７３９０号（参照することによりこれら全て本明細書の一部とする）に従って作られる延伸ＰＴＦＥは、ＰＴＦＥを加熱し少なくとも１方向に急激に延伸することにより形成される。この方式で処理した場合、延伸ＰＴＦＥはフィブリルで相互連結されたポリマー状ノードの微細構造を形成する。ノード及びフィブリルの間の空間は、空気及び水蒸気が通過できるほど十分に大きいが、液体の水又はさらに細かい水滴が通過するには小さすぎる微細孔である。
【００２１】
本発明での使用に特に好ましい延伸ＰＴＦＥフィルター材料には、延伸ＰＴＦＥ膜が含まれる。好ましい膜は以下の特性を有している。すなわち空気透過率がＨ2Ｏ  １２．７ｍｍ（０．５インチ）で２〜１２０ｃｆｍ／ｆｔ2以上であり、濾過効率が０．３マイクロメートルで５０％より大きい。最も好ましくは、膜の空気透過率がＨ2Ｏ  １２．７ｍｍ（０．５インチ）で約５〜１５ｃｆｍ／ｆｔ2であり、濾過効率が０．３マイクロメートル、面速度５．３ｃｍ／秒で約９０％より大きい。
【００２２】
セルロース紙：フィルター材料は、バインダー材料を含むセルロース紙裏地材に積層される。バインダーはセルロース紙フィルター媒体の製造中に適用され、セルロース繊維を互いに接着して材料強度を改善するのに役立つ。セルロース紙製造では、バインダーはフィルター媒体の約１０質量％〜約４０質量％を構成してもよい。膜の接着はバインダー量を増加すると改善できるが、バインダーが多すぎるとフィルター材料の透過性が低下する。
【００２３】
好ましくは、バインダーは熱可塑性ポリマーである。適した熱可塑性ポリマーには、ポリ酢酸ビニル、ポリエチレン、ポリプロピレン、ポリスチレン、及びポリウレタンが含まれる。最も好ましくは、バインダーがポリ酢酸ビニルである。
【００２４】
セルロース紙フィルター媒体の製造に使用されるバインダーを、別途接着剤を使用しない膜フィルター媒体へのセルロース紙の積層に使用できることを、本発明者らは発見した。バインダーがポリ酢酸ビニルの場合、例えば１０質量％〜４０質量％の使用がフィルター媒体に効果的な場合がある。好ましくは、バインダーはセルロース紙フィルター媒体の約１０質量％〜約３０質量％を構成する。より好ましくは、バインダーはセルロース紙フィルター媒体の約１８質量％〜約２５質量％を構成する。最も好ましくは、バインダーはセルロース紙フィルター媒体の約２０質量％を構成する。
【００２５】
セルロース紙及び膜フィルター媒体は、加熱・加圧下で積層される。積層条件はセルロース紙フィルター媒体中に使用するバインダー材料及び濃度に依存し、その条件は当業者により容易に決定される。過剰な又は不十分な加熱又は加圧は、セルロース紙及び膜の間の接着を損なうことがある。
【００２６】
フィルターエレメントの露出表面積を増加するために、フィルター材料を複数の襞に折り畳んで、その後「波形の」又は「襞状の」配置で濾過装置内に取り付けてもよい。襞状の材料を円筒又は「チューブ」に成形し、接着剤（例えばホットメルトグルーなど）を使用してその端部を接着してもよい。
【００２７】
図１に示すように、完成した積層フィルターシート材料２０は、好ましくは襞が付けられてチューブに成形される。襞３２の間隔はおよそ０．５〜５襞／ｃｍとする。チューブからフィルターカートリッジ１０を形成するために、チューブには、一端にエンドプレート２２、反対端にタイトガスケットエレメント２４が取り付けられる。エンドプレート２２及びガスケットエレメント２４は、フィルターシート２０が取り付けられる溝２６、２８をそれぞれ備えているのが理想である。フィルターシート２０は、例えば接着剤又はポッティング化合物３０の使用を含む任意の適当な手段により溝内に保持してよい。フィルターシート２０と、エンドプレート２２及びガスケットエレメント２４との間のシールが、そこを通る漏えいを防ぐために気密であることが重要である。
【００２８】
ガスケットエレメント２４は、長期間弾性及び適合性を維持しつつ、ぴったりと合った気密及び液密のシールを提供可能な、任意の適当な材料から形成できる。ガスケットに好ましい材料は、W.L. Gore & Associates, Inc. Newark, Del.から購入可能な、商品名ＧＯＲＥ  ＢＯＮＤ  Ｉ３Ｐ３  ウレタンのようなウレタンである。
【００２９】
当然のことながら、本発明のフィルターエレメントは様々な方法で構成できる。例えば、エンドキャップ２２は、例えばプラスチック又は金属（好ましくは非腐食性金属）のような任意の適当な材料から構成できる。さらに、フィルターの両側にガスケットエレメントを代わりに使用して、エンドキャップのないフィルターを使用できる場合もある。またフィルターは襞状のパネルとして使用してもよい。
【００３０】
開示したように構成した場合、フィルターカートリッジ１０は、掃除機の吸引ユニットにぴったりと取り付けられるように適合させたガスケットエレメント２４で囲まれた、１つの開放端３４を有する。ガスケットエレメント２４の正確な形状及び比率は、異なる掃除機の間で様々である。掃除機はフィルターを所定位置に固定するための、様々な異なる搭載機構を備えていてもよい。例えばガスケットエレメント２４は、吸引ユニット上のシール面に対してぴったりとはまってもよい。この実施態様では、吸引ユニット及びガスケット間の摩擦によって、あるいは機械式留め具のような他の手段によって、ガスケットエレメントを所定位置に保持してもよい。
【００３１】
本発明に使用されるフィルターは常に優れた粒子濾過を提供する。本発明に使用するのに好ましい延伸ＰＴＦＥフィルターの濾過効率は、０．３マイクロメートル、面速度５．３ｃｍ／秒で６０〜９９．９％以上である。フィルターの効率が、０．３マイクロメートル、面速度５．３ｃｍ／秒で９９．０〜９９．９９％であるのが理想的である。
【実施例】
【００３２】
本発明のフィルター媒体は、Goreの米国特許第３９５３５６６号に従って作られた延伸ＰＴＦＥ膜から構成され、以下の特性を備えていた：空気透過率  Ｈ2Ｏ  ０．５インチで９ｃｆｍ／ｆｔ2、濾過効率  ０．３マイクロメートル、面速度５．３ｃｍ／秒で９９．９９９％。この材料は、W.L. Gore and Associates Inc., Newark, DEから市販されている。
【００３３】
延伸ＰＴＦＥ膜材料を、Hollingsworth and Vose, West Groton, MAから入手した、０．０２３インチ厚の樹脂含浸セルロース紙フィルター媒体に積層した。セルロース紙媒体の坪量は１１５ｇ／ｍ2であり、ポリ酢酸ビニルバインダーをおよそ２２質量％含んでいた。セルロース紙媒体の空気透過率は、Ｈ2Ｏ  ０．５インチで７０ｃｆｍ／ｆｔ2であり、その濾過効率は、０．３マイクロメートル、面速度５．３ｃｍ／秒で１３％であった。
【００３４】
得られたフィルター積層体は以下の特性を備えていた：空気透過率  Ｈ2Ｏ  ０．５インチで３．４ｃｆｍ／ｆｔ2、濾過効率  ０．３マイクロメートル、面速度５．３ｃｍ／秒で９９．９９９％。
【００３５】
本発明のフィルターを試験し、従来のセルロース紙フィルターと比較した。図２に、本発明のフィルター媒体の透過率回復を紙媒体フィルター単独での透過率回復と比較する、透過率回復試験の結果を示す。図から分かるように、本発明の媒体は４００サイクル後でも透過率回復を示し続ける。対照的にセルロース紙媒体は２５０サイクル未満後で不十分な回復を示した。
【００３６】
本発明のフィルターは、図から分かるように良好に回復するだけでなく、洗浄サイクル時間も顕著に短い。表１は、使用開始時点と長期間使用後での、２つの媒体の洗浄サイクル時間を比較したものである。本発明のフィルター媒体の洗浄サイクル時間は、長期間劣化を模擬した影響を受けた後でも非常に長い。
【００３７】
【表１】
2008507434.tif 000003
【００３８】
図３に、両方のフィルター媒体について、フィルターを横断する方向の残存圧力損失を示す。約３５０サイクル後、本発明の媒体については、セルロース紙媒体に対して改善の度合いが確実に増加していることが分かる。
【００３９】
試験方法
空気透過率：空気透過率は、空気流測定のためにおよそ３８２７ｍｍ2（直径６９．８５ｍｍ）（６平方インチ（直径２．７５インチ））の円形領域を提供するガスケット及びフランジ付の固定具に、試験サンプルを固定することによって測定できる。サンプル固定具の上流側には、乾燥圧縮空気源と一列になった流量計が接続されている。サンプル固定具の下流側は大気に開放されている。試験は、サンプルの上流側に水１２．７ｍｍ（０．５インチ）の圧力を与え、インライン流量計（ボールフロート浮子式流量計）を通過する空気の流量を記録することによって行われる。サンプルは試験前に少なくとも４時間、７０°Ｆ及び相対湿度６５％の状態にする。結果は、１２．７ｍｍ（０．５インチ）の水圧での空気流量（立方フィート／分／サンプルの平方フィート）である、フラジール数で記録する。
【００４０】
粒子収集効率試験：粒子収集効率は自動試験機（TSI, Inc., St. Paul, Minnの販売する、Ｍｏｄｅｌ  ８１６０）により測定した。フィルター媒体の直径６インチ（１５２．４ｍｍ）の平面シートサンプルを、水平に設置されたガスケットシールを備えたフィルターホルダーに封入した。円形フィルターホルダーは、２つの区域、すなわち空気流及び試験粒子が通過する中央の試験区域と、試験区域及び大気の間での空気流の漏えいを防ぐ外側のガード区域とを備えていた。外気が試験区域内に漏れないように、２つの区域間の差圧をゼロ付近に調節した。試験区域の面積はおよそ１００ｃｍ2（直径１１．３ｃｍ）（１５平方インチ（直径４．４インチ））であった。ジオクチルフタレート（ＤＯＰ）溶液を霧化して、多分散エアロゾルを生成した。次に、エアロゾル粒子をそれらの電気移動度によってふるい分けて、直径０．０３〜０．５マイクロメートルの単分散粒子を生成した。その後粒子を試験フィルターに移動させた。２つの凝縮核粒子計数器でフィルター上流及び下流の粒子濃度を同時に測定して、粒子収集効率を決定した。その効率は、フィルターで収集した粒子の、上流から与えた粒子に対する百分率として記録した。圧力損失は水ゲージのミリメートルで記録した。試験は媒体の面速度を５．３ｃｍ／秒として行った。
【００４１】
試験は周囲の室温（７０°Ｆ）及び湿度条件（４０％）で行った。試験するサンプルは試験前に特定の温度及び湿度条件の状態にしなかった。
【００４２】
透過率回復：フィルターエレメントの透過率回復は、以下に記載する試験法を用いて決定する。（12th Annual Technical Conference of the American Filtration & Separation Society, Apr. 6-9, 1999, Boston, Mass.にて発表された、Poon, W. S. "Seasoning test method for cleanable filter media"も参照のこと。これを参照することにより本明細書の一部とする。）
【００４３】
フィルター媒体は、床式ダスト生成機及びパルス洗浄システムが取り付けられた試験室内で試験した。大きさが１０１．６ｍｍ×４５７．２ｍｍ×２５４．０ｍｍ（幅×高さ×奥行）の試験室と、フィルターサンプル（１０１．６ｍｍ×４５７．２ｍｍ、面積０．０４６ｍ2）とを垂直に設置した。面速度及び空気流量はそれぞれ６．１ｍ／分及び１６．８ｍ3／時間であった。固体エアロゾルダスト生成機（Topas GmbH, Dresden, Germanyより入手）を使用して、フィルターにより収集されるＩＳＯ微細試験ダスト（Powder Technologies, Inc., Burnsville, MNより購入可能）を分散した。ダストベルトの供給速度を５に設定した。空気圧は５ｂａｒであった。パルス洗浄システムは、圧縮空気タンクと接続したダイアフラム弁からなっていた。タンク圧は２ｂａｒに設定した。バルブを開けると、圧縮空気は試験室の清浄面、すなわち試験フィルターの下流側に急激に充満した。空気の短いパルス（５０ミリ秒）は、動きを与えて一瞬気流を逆転させることにより、フィルター表面からダストを叩き出した。
【００４４】
試験サイクル中、通常の動作を最初に模擬した。フィルターには、圧力損失が２０００Ｐａに到達するまでＩＳＯ微細ダストを充填した。その後洗浄を開始し、ダイアフラム弁を開いて圧縮空気を開放した。洗浄の完了直後にフィルターの圧力損失を記録した。これを残存圧力損失という。フィルターの洗浄後、充填を再開した。充填及び洗浄のサイクルは１５回繰り返した。次に、フィルターを１５秒ごとに洗浄するように洗浄サイクルを変更した。この洗浄サイクルは長期間劣化の影響を模擬するために５００回繰り返した。最後に、圧力損失が２０００Ｐａに到達した時点でフィルターを洗浄する、通常の動作にフィルターを復帰した。このように、通常のパルス・オン・デマンド（pulse-on-demand）洗浄１５サイクル、パルス・オン・タイム（pulse-on-time）洗浄５００サイクル、さらにパルス・オン・デマンドのサイクルを１５サイクルとしてフィルターを試験した。洗浄後のフィルターの空気透過率は、各サイクルの面速度及び残存圧力損失から計算した。
【００４５】
一般に、フィルター媒体を横断する方向の圧力損失は、空気流の面速度に一次比例する。６．１ｍ／分で、サンプルの透過率は以下の式により残存圧力損失と関連づけられる。
透過率、フラジール＝１０／残存圧力、水のインチ
【００４６】
透過率回復は、透過率と初期透過率との比率である。すなわち、透過率回復（％）＝（透過率／初期透過率）×１００である。
【００４７】
本発明の特定の実施態様をここに説明及び記載したが、本発明はそのような説明及び記載に限定されない。当然のことながら、特許請求の範囲内にある本発明の一部として、変更及び変形を組み合わせて具現化してもよい。
【図面の簡単な説明】
【００４８】
【図１】本発明の積層フィルターシート材料を含むフィルターカートリッジである。
【図２】本発明のフィルター媒体の透過率回復を紙媒体フィルター単独での透過率回復と比較する、透過率回復試験の結果である。
【図３】フィルター媒体を横断する方向の残存圧力損失である。
【図１】
2008507434.tif 000004
【図２】
2008507434.tif 000005
【図３】
2008507434.tif 000006
【国際調査報告】
2008507434.tif 000007
2008507434.tif 000008